INPI-France/Brevets-Francais-2024-Chunked huggingface dataset:
Procédé continu pour séparer au moins un cation du strontium, et notamment au moins un cation d’un isotope radioactif du strontium tel que le 90 Sr, à partir d’un milieu liquide le contenant, dans lequel on met en contact ledit milieu liquide avec un matériau solide mésoporeux, comprenant une matrice inorganique en un géopolymère mésoporeux présentant une mésoporosité ouverte, et des particules d’au moins un composé solide inorganique échangeur sélectif des cations du strontium, distinct du géopolymère, ces particules étant réparties dans la mésoporosité ouverte de la matrice inorganique et accessibles aux cations du strontium contenus dans le milieu liquide; ledit matériau solide mésoporeux se présentant sous la forme de grains non pulvérulents formant un lit fixe, par exemple formant un garnissage d’une colonne. Procédé selon la revendication 1, dans lequel les grains du matériau solide mésoporeux, tels que des grains, graines, granulés, perles, extrudés ou billes, ont une taille moyenne, telle qu’un diamètre, de 100 µm à 5mm, de préférence de 300 µm à 5 mm, de préférence encore de 300 µm à 500 µm. Procédé selon la revendication 1 ou 2, dans lequel les particules du au moins un composé solide inorganique échangeur sélectif des cations du strontium, distinct du géopolymère, sont choisies dans le groupe constitué par les particules nanométriques, les particules submicroniques et les particules microniques, et ont notamment une taille moyenne, telle qu’un diamètre, de 2 nm à 50 µm, de préférence de 10 nm à 10 µm, de préférence encore de 20 nm à 1 µm. Procédé selon l’une quelconque des revendications précédentes, dans lequel le composé solide inorganique échangeur sélectif des cations du strontium, distinct du géopolymère, est choisi dans le groupe constitué par les zéolithes ; les silicotitanates alcalins, tel que le silicotitanate de sodium; et leurs mélanges. Procédé selon l’une quelconque des revendications précédentes, dans lequel la teneur en particules du au moins un composé solide inorganique échangeur sélectif des cations du strontium, distinct du géopolymère, est de 0,05% à 70% en masse, de préférence de 10% à 40% en masse, de la masse totale du matériau solide mésoporeux Procédé selon l’une quelconque des revendications précédentes, dans lequel ledit milieu liquide est un milieu liquide aqueux, tel qu’une solution aqueuse. Procédé selon l’une quelconque des revendications précédentes, dans lequel ledit milieu liquide est choisi parmi les liquides et effluents issus de l’industrie et des installations nucléaires et des activités mettant en œuvre des radionucléides. Procédé selon l’une quelconque des revendications précédentes, dans lequel, après avoir mis en contact, en lit fixe, le milieu liquide avec le matériau solide mésoporeux, le lit fixe usagé est directement transformé en un matériau de conditionnement, notamment par blocage des grains du matériau solide mésoporeux directement au sein du lit fixe en y incorporant un liant.
Câble comprenant au moins un élément conducteur allongé entouré par au moins une couche polymère, et caractérisé en ce que ladite couche polymère comprend : (a) au moins un élastomère ; (b) du polyvinylbutyral ; et (c) des particules minérales. Câble selon la revendication 1, où la couche polymère entourant l’élément conducteur allongé est une couche d’isolation. Câble selon la revendication 1 ou 2, où la couche polymère entourant l’élément conducteur est une gaine extérieure de protection. Câble selon l’une des revendication 1 à 3, où le polyvinylbutyral (b) est un polyvinylbutyral issu de recyclage de vitrage feuilleté, notamment de pare-brise de véhicule automobile, qui contient des particules de verre. Câble selon l’une des revendication 1 à 4, où le composé (a) est un unique composé élastomère, ou bien un mélange de plusieurs élastomères, présent dans la couche à une teneur de plus de 80% en poids par rapport au poids total de polymères dans la couche polymère. Câble selon l’une des revendication 1 à 5, où le composé (a) comprend un caoutchouc EPDM, typiquement en mélange avec un copolymère EVA. Câble selon l’une des revendication 1 à 6, où la teneur totale en polyvinylbutyral (b) va de 1% à 5% en poids par rapport au poids total de polymères dans la couche polymère Câble selon l’une des revendication 1 à 7, où le ratio massique (b)/(a) de la masse totale de polyvinybutyral (b) dans la couche polymère, rapportée à la masse totale de composés (a) dans ladite couche est compris entre 5 et 20 Câble selon l’une des revendications 1 à 7, où la teneur en particules (c) va de 150 à 350 parties en poids, et par exemple entre 200 et 300 parties en poids pour 100 parties en poids de polymère.
Pastille de combustible nucléaire de forme symétrique de révolution autour d’un axe central (B) et contenant un matériau fissile, la pastille possédant des couches concentriques incluant une couche proximale (20), une couche intermédiaire (22) et une couche distale (24), dans laquelle l’enrichissement en matériau fissile au sein de la pastille varie radialement, et la couche intermédiaire (22) comprend une zone d’enrichissement élevé dans laquelle l’enrichissement est strictement supérieur à l’enrichissement dans la couche proximale (20) et/ou à l’enrichissement dans la couche distale (24). Pastille selon la revendication 1, dans laquelle l’enrichissement augmente avec le rayon dans une zone de la couche intermédiaire (22) adjacente à la couche proximale (20). Pastille selon la revendication 2, dans laquelle l’augmentation de l’enrichissement est continue ou discontinue, et/ou graduelle. Pastille selon l’une quelconque des revendications précédentes, dans laquelle l’enrichissement diminue avec le rayon dans une zone de la couche intermédiaire (22) adjacente à la couche distale (20). Pastille selon la revendication 4, dans laquelle la diminution de l’enrichissement est continue ou discontinue, et/ou graduelle. Pastille selon l’une quelconque des revendications précédentes, dans laquelle l’enrichissement est maximal à une interface entre la couche proximale (20) et la couche intermédiaire (22). Pastille selon l’une quelconque des revendications précédentes, dans laquelle l’enrichissement diminue depuis une interface entre la couche proximale (20) et la couche intermédiaire (22) jusqu’à une interface entre la couche intermédiaire (22) et la couche distale (24). Pastille selon la revendication 7, dans laquelle la diminution de l’enrichissement est continue ou discontinue, et/ou graduelle. Pastille selon l’une quelconque des revendications précédentes, dans laquelle l’enrichissement présente un plateau d’enrichissement maximal dans la couche intermédiaire (22). Pastille selon la revendication 1, dans laquelle l’enrichissement est constant dans la couche intermédiaire (22). Pastille selon l’une quelconque des revendications précédentes, dans laquelle l’enrichissement dans la couche proximale (20) est égal ou supérieur à 0,25 % et/ou égal ou inférieur à 1,0 % et/ou l’enrichissement dans la couche distale (24) est égal ou supérieur à 0,25 % et inférieur ou égal à 1,0 %. Pastille selon l’une quelconque des revendications précédentes, dans laquelle l’enrichissement dans la zone d’enrichissement élevé est égal ou supérieur à 1,8 % et/ou inférieur ou égal à 10,0 %. Pastille selon l’une quelconque des revendications précédentes, dans laquelle la couche intermédiaire (22) représente une fraction volumique de la pastille comprise entre 60 % et 94 % et/ou la couche proximale (20) représente une fraction volumique de la pastille comprise entre 5 % et 20 % et/ou la couche distale (24) représente une fraction volumique de la pastille comprise entre 1 % et 20 %. Crayon de combustible nucléaire, comprenant une gaine tubulaire contenant des pastilles selon l’une quelconque des revendications précédentes.
Clinker de ciment à bas carbone, ayant les plages de paramètres suivantes : Coefficient d'alcalinité C : 1,0 ≤ C ≤ 1,5 ; rapport aluminium-soufre P : P rapport aluminium-silicium N : N coefficient de saturation de calcaire Cs : 0,9 ≤ Cs Clinker de ciment à bas carbone selon la revendication 1, dans lequel le clinker de ciment à bas carbone comprend les matières brutes comme suit : calcaire ou calcaire de bas grade ; bauxite, bauxite de bas grade, cendres volantes, cendres d'alumine, boue rouge ou gangue de charbon ; phosphogypse, gypse de désulfurisation ou anhydrite ; sable ou silice ; et laitier, laitier en acier, laitier en carbure ou laitier en lithium. Procédé de préparation du clinker de ciment à bas carbone selon la revendication 1, le procédé comprenant : (1) la mesure des compositions chimiques des matières brutes pour identifier les niveaux d'oxydes dans chaque type des matières brutes ; (2) la désignation de la composition des oxydes dans le clinker de ciment à bas carbone en utilisant les plages spécifiques du coefficient d'alcalinité C, du rapport alumine-soufre, du rapport alumine-silicium N et du coefficient de saturation de calcaire Cs ; ou l'utilisation des plages spécifiques du coefficient d'alcalinité C, du rapport alumine-soufre P, du rapport alumine-silicium N et du coefficient de saturation du calcaire Cs, pour déterminer les valeurs spécifiques des paramètres et dériver la composition des oxydes dans le clinker de ciment à bas carbone ; (3) le calcul des rapports des matières brutes dans le clinker de ciment à bas carbone selon les niveaux des oxydes dans chaque type des matières brutes et la composition des oxydes dans le clinker de ciment à bas carbone ; (4) la pesée des matières brutes selon les rapports calculés déterminés dans 3) ; le broyage et le mélange des matières brutes pour obtenir un mélange brut ; (5) la calcination du mélange brut à 1100 à 1350 °C durant 30 à 120 minutes ; et (6) le refroidissement du mélange brut calciné à travers un refroidisseur à grille ou des procédés de refroidissement à l'air à base de laboratoire ; l'addition d'une certaine quantité de gypse au mélange brut refroidi ; le broyage du mélange résultant pour obtenir une finesse avec une surface spécifique de 300 à 350 m 2 /kg ou un résidu d'au-dessous de 20 % sur un tamis de 45 m, produisant ainsi le clinker de ciment à bas carbone. Procédé selon la revendication 3, dans lequel dans 2), les valeurs spécifiques des paramètres sont calculées en utilisant les formule suivantes : , , , et où, cinq oxydes CaO, Al 2 O 3 , SO 3 , SiO 2 et Fe 2 O 3 sont exprimés en pourcentages en masse ; le coefficient de saturation de calcaire Cs considère la teneur de SO 3 pour réguler la proportion de chaux et de silicate et est ajusté sur la base du coefficient d'alcalinité C.
Composite comprenant au moins un élément de renfort noyé dans une composition de caoutchouc, la composition de caoutchouc étant à base d’au moins un élastomère isoprénique, au plus 50 pce d’un copolymère d’éthylène et d’un 1,3-diène, les unités éthylène dans le copolymère représentant plus de 50% en mole des unités monomères du copolymère, au moins 30 pce d’une charge inorganique renforçante, et un système de réticulation. Composite selon la revendication précédente dans lequel la composition de caoutchouc comprend un oxyde métallique et un dérivé de l’acide stéarique, le rapport du taux d’oxyde métallique et de dérivé d’acide stéarique, en pce, étant supérieur à 2. Composite selon l’une quelconque des revendications précédentes dans lequel la composition de caoutchouc comprend moins de 10 pce, préférentiellement moins de 5 pce de plastifiant. Composite selon l’une quelconque des revendications précédentes dans lequel le copolymère d’éthylène et d’un 1,3-diène comprend au moins 60% molaire d’unité éthylène, préférentiellement au moins 65% molaire d’unité éthylène, plus préférentiellement au moins 70% molaire d’unités éthylène. Composite selon l’une quelconque des revendications précédentes dans lequel les unités 1,3-diène du copolymère d’éthylène et d’un 1,3-diène sont celles d’un 1,3-diène ayant 4 à 12 atomes de carbone, de manière préférée celles du 1,3-butadiène, de l’isoprène, du 1,3-pentadiène, d’un aryl-1,3-butadiène et un mélange de ces unités. Composite selon l’une quelconque des revendications précédentes dans lequel la charge inorganique renforçante de la composition de caoutchouc est de la silice. Composite selon la revendication précédente dans lequel la composition de caoutchouc comprend de 30 à 150 pce de silice. Composite selon l’une des revendications 6 ou 7 dans lequel la composition de caoutchouc comprend un agent de couplage dont la teneur est dans un domaine allant de 5 à 60% en poids par rapport à la quantité de silice, préférentiellement dans un domaine allant de 15 à 50% en poids par rapport à la quantité de silice et de manière préférée allant de 20 à 40% en poids par rapport à la quantité de silice. Composite selon l’une quelconque des revendications précédentes dans lequel la composition de caoutchouc ne comprend pas de noir de carbone, ou en comprend moins de 10 pce, de préférence moins de 5 pce. Composite selon l’une quelconque des revendications précédentes dans lequel l’élément de renfort comprend un élément filaire textile ou métallique. Composite selon la revendication précédente dans lequel l’élément filaire métallique est un monofilament élémentaire métallique ou un assemblage de plusieurs monofilaments élémentaires métalliques. Composite selon la revendication 10 dans lequel l’élément de renfort comprend un élément filaire textile réalisé dans un matériau polymérique thermoplastique ou non thermoplastique. Bandage pour véhicule comprenant un composite selon l’une quelconque des revendications précédentes.
Composition de caoutchouc qui comprend plus de 90 pce d’un élastomère diénique fortement saturé qui est un copolymère d’éthylène et de 1,3-butadiène et qui contient plus de 50% en mole d’unités éthylène, entre 30 pce et 55 pce d’une charge renforçante qui contient plus de 50% en masse d’un noir de carbone, plus de 1 pce à moins de 15 pce d’une résine plastifiante hydrocarbonée qui est choisie dans le groupe constitué par les résines d’homopolymères de coupe C5, les résines de copolymères de coupe C5, les résines d’homopolymères de coupe C9 et les résines de copolymères de coupe C9. Composition de caoutchouc selon la revendication 1 dans laquelle l’élastomère diénique fortement saturé comprend au moins 60% molaire d’unité éthylène, préférentiellement au moins 65% molaire d’unité éthylène. Composition de caoutchouc selon la revendication 1 ou 2 dans laquelle l’élastomère diénique fortement saturé est un copolymère statistique. Composition de caoutchouc selon l’une quelconque des revendications 1 à 3 dans laquelle le taux de la résine plastifiante hydrocarbonée varie de 2 à 10 pce. Composition de caoutchouc selon l’une quelconque des revendications 1 à 4 dans laquelle le taux de la charge renforçante varie de 35 pce à 50 pce, préférentiellement de 35 pce à 45 pce. Composition de caoutchouc selon l’une quelconque des revendications 1 à 5 dans laquelle le ratio massique entre le taux de la charge renforçante et le taux de la résine plastifiante hydrocarbonée est supérieur à 3. Composition de caoutchouc selon l’une quelconque des revendications 1 à 6 dans laquelle le taux massique du noir de carbone est supérieur à 95% de la masse de la charge renforçante et inférieur ou égal à 100% de la masse de la charge renforçante. Composition de caoutchouc selon l’une quelconque des revendications 1 à 7 dans laquelle la résine plastifiante hydrocarbonée est une résine d’un copolymère de coupe C5 et de coupe C9. Composition de caoutchouc selon l’une quelconque des revendications 1 à 8 dans laquelle le noir de carbone a une surface spécifique BET supérieure à 90 m 2 /g, de préférence supérieure à 100 m 2 /g. Composition de caoutchouc selon l’une quelconque des revendications 1 à 9 dans laquelle le noir de carbone a une surface spécifique BET inférieure à 145 m 2 /g. Composition de caoutchouc selon l’une quelconque des revendications 1 à 10 dans laquelle le noir de carbone a une surface spécifique BET inférieure à 130 m 2 /g. Composition de caoutchouc selon l’une quelconque des revendications 1 à 11 dans laquelle le taux de l’élastomère diénique fortement saturé est supérieur à 95 pce, est préférentiellement égal à 100 pce. Composition de caoutchouc selon l’une quelconque des revendications 1 à 12, laquelle composition contient un système de vulcanisation. Pneumatique qui comprend une bande de roulement dont la portion destinée à être au contact avec le sol de roulage est constituée tout ou partie d’une composition de caoutchouc définie selon l’une quelconque des revendications 1 à 13. Pneumatique selon la revendication 14, lequel pneumatique est un pneumatique pour véhicule poids lourd ou un pneumatique pour véhicule de génie civil.
Composant électronique (15), comprenant : - un circuit magnétique (22), - deux conducteurs électriques (31, 32) ayant chacun une portion (27) disposée autour d’une même partie du circuit magnétique, chacune desdites portions formant entre une première et une deuxième extrémité un enroulement, ces deux enroulements étant en couplage inductif l’un avec l’autre par l’intermédiaire du circuit magnétique (22), et - un support (30) des deux enroulements électriques (31, 32), disposé entre lesdits conducteurs électriques et ladite portion (27) du circuit magnétique, caractérisé par le fait que le support (30) comprend : - une paroi (90) autour de laquelle sont disposés les enroulements électriques, et - au moins deux nervures (142) s’étendant en éloignement de la paroi (90) en direction de la portion (27) du circuit magnétique (22). Composant selon la revendication 1, le support comprenant quatre, ou six, ou huit nervures (142), s’étendant chacune en éloignement de la paroi (90) en direction de la portion (27) du circuit magnétique. Composant selon la revendication 2, les nervures (142) étant réparties de manière uniforme en se déplaçant autour de la paroi (90) du support (30). Composant selon l’une quelconque des revendications précédentes, le support (30) comprenant trois rebords (92, 93, 94) décalés le long de l’axe longitudinal du support (30), de sorte que l’un des enroulements électriques est disposé entre le premier (92) et le deuxième (93) rebord et que l’autre des enroulements électriques est disposé entre le deuxième (93) et le troisième (94) rebord. Composant selon la revendication 4, tout ou partie des nervures (142) s’étendant de façon continue le long de l’axe du support (30) depuis le premier rebord (92) jusqu’au troisième rebord (94). Composant selon l’une quelconque des revendications précédentes, tout ou partie des nervures (142) s’étendant jusqu’à la portion (27) du circuit magnétique (22) avec contact avec cette portion (27) ou avec jeu. Composant selon l’une quelconque des revendications précédentes, la paroi (90) autour de laquelle sont disposés les enroulements électriques étant cylindrique de section circulaire. Composant selon l’une quelconque des revendications précédentes, le support (30) étant réalisé d’une seule pièce. Composant selon l’une quelconque des revendications précédentes, définissant un transformateur (15) pour un convertisseur de tension (12) isolé. Composant selon la revendication précédente, définissant un transformateur triphasé pour convertisseur de tension isolé, comprenant trois supports (30) de conducteurs électriques (31, 32), chaque support (30) étant disposé autour d’une partie (27) du circuit magnétique (22) et portant deux enroulements en couplage inductif l’un avec l’autre par l’intermédiaire du circuit magnétique (22), les supports (30) définissant notamment un motif géométrique étant un triangle équilatéral. Composant (1) pour l’alimentation électrique d’une unité de stockage d’énergie électrique de véhicule, comprenant le transformateur (15) selon la revendication 9 ou 10.